(57)【要約】【課題】ポンプ性能を維持するに好適な耐久性の高い過給装置を提供する。【解決手段】噛合歯３のケーシング４内面と摺接する歯先３Ａ及び軸方向端面３Ｂには、コーティング材の材質、硬度、膜厚のいずれか一つ若しくはこれらの組合せにより、耐摩耗性を確保すると共に低フリクション化するコーティング膜７Ａ，７Ｂを形成する。また、噛合歯３同士を噛合わせる歯面３Ｃには、コーティング材の材質、硬度、膜厚のいずれか一つ若しくはこれらの組合せにより、馴染み性を向上させると共にクリアランスの最適化を図るコーティング膜７Ｃを形成した。【選択図】図５
2015094310.tif 000002
【特許請求の範囲】
【請求項１】
周面に複数の螺旋状の噛合歯を有する一対のロータを互いに噛合わせてケーシング内に収容し、前記一対のロータを回転駆動することによって、軸心方向一端側から空気を吸込み、両ロータ間で圧縮して他端側から吐出し得るよう構成したスクリュー形の過給装置であって、
前記噛合歯のケーシング内面と摺接する歯先及び軸方向端面には、コーティング材の材質、硬度、膜厚のいずれか一つ若しくはこれらの組合せにより、耐摩耗性を確保すると共に低フリクション化するコーティング膜を形成し、
前記噛合歯同士を噛合わせる歯面には、コーティング材の材質、硬度、膜厚のいずれか一つ若しくはこれらの組合せにより、馴染み性を向上させると共にクリアランスの最適化を図るコーティング膜を形成したことを特徴とする過給装置。
【請求項２】
前記耐摩耗性を確保すると共に低フリクション化するコーティング膜と、馴染み性を向上させると共にクリアランスの最適化を図るコーティング膜とは、施すコーティング材の材質を異ならせて形成することを特徴とする請求項１に記載の過給装置。
【請求項３】
前記耐摩耗性を確保すると共に低フリクション化するコーティング膜と、馴染み性を向上させると共にクリアランスの最適化を図るコーティング膜とは、施すコーティング材の硬度を異ならせて形成することを特徴とする請求項１または請求項２に記載の過給装置。
【請求項４】
前記耐摩耗性を確保すると共に低フリクション化するコーティング膜と、馴染み性を向上させると共にクリアランスの最適化を図るコーティング膜とは、施すコーティング材の膜厚を異ならせて形成することを特徴とする請求項１から請求項３のいずれか一つに記載の過給装置。
【請求項５】
前記噛合歯のコーティング膜は、噛合歯のピッチ円近傍で薄く形成されると共にピッチ円から歯底領域及び歯先領域に近づくに連れてその膜厚を増加させて形成されることを特徴とする請求項１から請求項４のいずれか一つに記載の過給装置。
【発明の詳細な説明】
【技術分野】
【０００１】
本発明は、内燃機関に空気を供給するスクリュー形の過給装置に関し、特に、ロータやケーシング等の部品間の隙間を減少させてポンプ性能を向上させるに好適な過給装置に関するものである。
【背景技術】
【０００２】
従来からロータやケーシング等の部品間の隙間を減少させてポンプ性能を向上させるスクリュー形の過給装置が提案されている（特許文献１参照）。これは、過給装置を構成する雄ロータ及び雌ロータの長手方向の端面・歯先面及び歯面にコーティング膜を施し、これらをケーシングに組み込んだ後、回転駆動することにより余分なコーティング材を削り取るようにしている。
【先行技術文献】
【特許文献】
【０００３】
【特許文献１】特開２００８−１５７０５３号公報
【発明の概要】
【発明が解決しようとする課題】
【０００４】
ところで、この種のスクリュー形の過給装置では、内燃機関に要求される空気量を供給するために、最高回転数が、例えば、２００００ｒｐｍ程度と高速で回転される。このため、過給装置を構成する一対のロータの歯先及び軸方向端面のケーシングに対する相対すべり速度は、ロータの回転速度に比例して上昇する。そして、ロータのケーシングに対する相対すべり速度は、ロータの歯面同士の噛合いによる相対すべり速度に比較して高速となる。
【０００５】
しかしながら、上記従来例では、ロータの歯先・歯面・軸方向端面に対して同一のコーティング膜を施すものであり、相対すべり速度に合わせた適切なコーティング膜を形成していない。このため、相対すべり速度の比較的高いロータ端面及び歯先のコーティング膜が先に磨耗し、シール性能を悪化させポンプ性能が低下するという、耐久性の点で課題が残るものであった。
【０００６】
そこで本発明は、上記問題点に鑑みてなされたもので、ポンプ性能を維持するに好適な耐久性の高い過給装置を提供することを目的とする。
【課題を解決するための手段】
【０００７】
本発明は、周面に複数の螺旋状の噛合歯を有する一対のロータを互いに噛合わせてケーシング内に収容し、一対のロータを回転駆動することによって、軸心方向一端側から空気を吸込み、両ロータ間で圧縮して他端側から吐出し得るよう構成したスクリュー形の過給装置を対象とする。そして、噛合歯のケーシング内面と摺接する歯先及び軸方向端面には、コーティング材の材質、硬度、膜厚のいずれか一つ若しくはこれらの組合せにより、耐摩耗性を確保すると共に低フリクション化するコーティング膜を形成する。また、噛合歯同士を噛合わせる歯面には、コーティング材の材質、硬度、膜厚のいずれか一つ若しくはこれらの組合せにより、馴染み性を向上させると共にクリアランスの最適化を図るコーティング膜を形成した。
【発明の効果】
【０００８】
したがって、本発明では、噛合歯の歯先及び軸方向端面と歯面とに、当該部位の相対すべり速度に応じて施すコーティング状態を変化させてコーティング膜を形成するため、相対すべり速度の比較的高いロータの軸方向端面及び歯先のコーティング膜が先に磨耗することを抑制できる。結果として、シール性能を維持してポンプ性能を向上でき、耐久性の高い圧縮機とできる。
【図面の簡単な説明】
【０００９】
【図１】本発明の一実施形態を示す過給装置の概略端面図である。
【図２】同じく過給装置を構成する一対のロータの平面図である。
【図３】同じく一対のロータの側面図である。
【図４】同じく一対のロータの斜視図である。
【図５】ロータに設ける噛合歯を拡大して示す側面図である。
【図６】本発明の第２実施形態を示す過給装置のロータの噛合歯の相対すべり速度を説明する特性図（Ａ）及び施すコーティング膜の厚さを示す説明図（Ｂ）,（Ｃ）である。
【発明を実施するための形態】
【００１０】
以下、本発明の過給装置を各実施形態に基づいて説明する。
【００１１】
（第１実施形態）
図１〜図４は、本発明を適用した過給装置の第１実施形態を示す端面図、一対のロータの平面図、側面図及び斜視図である。図１〜図４において、過給装置１は、周面に複数（図では４つ）の螺旋状をなす噛合歯３を備えると共に当該噛合歯３同士を噛合わせた一対のロータ２と、噛合歯３同士を噛合せた状態の一対のロータ２を回転可能に収容するケーシング４と、を備えている。
【００１２】
一対のロータ２は、その噛合歯３の軸方向端面３Ｂをケーシング４の側部内面に接触させ、その外周端である噛合歯３の歯先３Ａをケーシング４内面に接触させた状態で、ケーシング４に収容される。そして、一対のロータ２は、夫々軸心方向の両端部に突設したロータ軸部２Ａを図示しない軸受を介してケーシング４側部に支持されている。各ロータ軸部２Ａは、夫々図示しないタイミングギヤを備え、タイミングギヤ同士を噛合わせることにより、同期して互いに逆方向に回転可能となっている。そして、いずれか一方のロータ軸部２Ａを図示しないエンジン動力により回転させることにより、タイミングギヤを介してロータ軸部２Ａ及びロータ２を同期して互いに逆回転させる。一対のロータ２は、噛合歯３の歯先３Ａをケーシング４内面に摺接させつつ噛合歯３の歯面３Ｃ同士を噛合わせて互いに逆回転する。
【００１３】
ケーシング４の軸方向一方には吸込み口５が、また、ケーシング４の軸方向他方には吐出口６が、夫々設けられている。噛合歯３の歯先３Ａはケーシング４内面に対して摺接する。また、噛合歯３同士の噛合いは螺旋状をなしているため、歯底３Ｄから歯面３Ｃを経由して歯先３Ａに至る連続した線状をなす噛合い面を形成し、一対のロータ２間にはこの噛合い面により仕切りが１個以上形成される。この一対のロータ２の噛合い面による仕切りにより、ケーシング４内面は吸込み口５に連通する領域と吐出口６に連通する領域とに分離される。そして、一対のロータ２が互いに逆回転することにより、噛合い面（による仕切り）が吸込み口５から吐出口６に向かって順次移動し、空気を吸込み口５から吐出口６に向かって移動させ、空気を吸込み口５から吸引して吐出口６から吐出するよう作動する。
【００１４】
上記作動において、各ロータ２の噛合歯３の歯面３Ｃ同士は、ピッチ円８同士を接触させて互いに転動する。即ち、噛合歯３の歯面３Ｃ同士は、ピッチ円８上では転動し、ピッチ円８から歯元側及び歯先３Ａ側に移るに連れて相対すべり速度を増加させつつ転動する。また、噛合歯３の歯先３Ａ及び軸方向端面３Ｂは、常にケーシング４内面に対して摺接し、その相対滑り速度は、ロータ２の回転速度に比例して増加する。そして、噛合歯３同士の噛合いによる相対すべり速度は、転動成分を含んでいるため、転動成分を含まない噛合歯３の歯先３Ａ及び軸方向端面３Ｂとケーシング４との相対滑り速度に対して大幅に低くなる。
【００１５】
このため、ケーシング４内面に対する隙間を塞ぐように、噛合歯３の歯先３Ａ、軸方向端面３Ｂ及び歯面３Ｃに同一のコーティング膜を施す場合には、相対すべり速度の大きい噛合歯３の歯先３Ａ、次いで、軸方向端面３Ｂのコーティング膜が、先ず摩耗する。このため、噛合歯３の歯面３Ｃに施したコーティング膜はシール性能が確保されているものの、噛合歯３の歯先３Ａ、軸方向端面３Ｂのコーティング膜の摩耗により、シール性能を悪化させポンプ性能が低下するという、耐久性の点で課題を残すものであった。
【００１６】
本実施形態においては、施すコーティング状態を相対すべり速度に応じて変化させることにより、シール性能の悪化を抑制してポンプ性能の低下を抑制するものである。具体的には、相対すべり速度の高い噛合歯３の歯先３Ａ及び軸方向端面３Ｂに対しては、コーティング膜７Ａ，７Ｂの材質、硬度、膜厚のいずれか一つ若しくはこれらの組合せにより、耐摩耗性を確保すると共に低フリクション化するよう設定する。また、相対すべり速度の比較的低い噛合歯３の歯面３Ｃに対しては、コーティング膜７Ｃの材質、硬度、膜厚のいずれか一つ若しくはこれらの組合せにより、馴染み性を向上すると共にクリアランスの最適化を図るように設定する。
【００１７】
次に、コーティング膜７の材質、硬度、膜厚の設定方法について、具体的に説明する。先ず、ロータ２に対して施すコーティング膜７の材質を、相対すべり速度の高い噛合歯３の歯先３Ａ及び軸方向端面３Ｂと相対すべり速度の低い歯面３Ｃとで異ならせる方法について説明する。即ち、ロータ２に対して施すコーティング膜７の材質を異ならせることにより、前者に対しては耐摩耗性を確保と低フリクション化を図り、後者に対しては馴染み性の向上とクリアランスの最適化を図るようにした方法である。
【００１８】
即ち、相対すべり速度の高い噛合歯３の歯先３Ａ及び軸方向端面３Ｂに対しては、耐磨耗性に優れ、低フレクションのコーティング膜７Ａ，７Ｂを施し、相対すべり速度の比較的低い噛合歯３の歯面３Ｃに対しては、馴染み性に優れ、弾力性の高いコーティング膜７Ｃを施すようにする。具体的には、噛合歯３の歯先３Ａ及び軸方向端面３Ｂに対して実施する耐磨耗性に優れ、低フルクションのコーティング材としては、例えば、二硫化モリブデン系のコーティング材を施すようにする。
【００１９】
また、相対すべり速度の比較的低い噛合歯３の歯面３Ｃに対しては、馴染み性に優れ、弾力性の高いコーティング材を施すようにする。具体的には、噛合歯３の歯面３Ｃに対して実施する馴染み性に優れ、弾力性の高いコーティング材としては、例えば、エポキシベース基材に固体潤滑剤としてグラファイトを添加したコーティング材を施すようにする。このエポキシベース基材に固体潤滑剤としてグラファイトを添加したコーティング材は、自己磨耗型のクリアランス制御用コーティングである。
【００２０】
このように相対すべり速度に対応して、相対すべり速度の大きい部位には、耐磨耗性が高く低フリクションのコーティング材を、また、相対すべり速度の小さい部位は、馴染み性に優れ、弾力性のあるコーティング材を、コーティングする。これにより、シール性の耐久性を確保でき、内燃機関の燃費向上と出力向上が期待できる。
【００２１】
次に、ロータ２に対して施すコーティング膜７の硬度を、相対すべり速度の高い噛合歯３の歯先３Ａ及び軸方向端面３Ｂと相対すべり速度の低い歯面３Ｃとで異ならせる方法について説明する。即ち、ロータ２に対して施すコーティング膜７の硬度を異ならせることにより、前者に対しては耐摩耗性を確保と低フリクション化を図り、後者に対しては馴染み性の向上とクリアランスの最適化を図るようにした方法である。
【００２２】
即ち、相対すべり速度の高い噛合歯３の歯先３Ａ及び軸方向端面３Ｂに対しては、耐磨耗性に優れると共に低フレクションとなる硬度の高いコーティング膜７Ａ，７Ｂを施す。また、相対すべり速度の比較的低い噛合歯３の歯面３Ｃに対しては、馴染み性に優れると共に弾力性の高い軟質のコーティング膜７Ｃを施すようにする。
【００２３】
具体的には、噛合歯３の歯先３Ａ及び軸方向端面３Ｂに対して実施する耐磨耗性に優れ、低フルクションの硬度の高いコーティング膜７Ａ，７Ｂとして、例えば、鉛筆硬度Ｈ〜８Ｈ程度のコーティングを施すようにする。また、相対すべり速度の比較的低い噛合歯３の歯面３Ｃに対しては、馴染み性に優れ、弾力性の高い軟質なコーティング膜７Ｃとして、例えば、鉛筆硬度４Ｂ〜５Ｂ程度のコーティングを実施するようにする。
【００２４】
このように相対すべり速度に対応して、相対すべり速度の大きい部位には、耐磨耗性が高く低フリクションの硬度の高いコーティング膜７Ａ,７Ｂを、また、相対すべり速度の小さい部位は、馴染み性に優れ、弾力性のある軟質なコーティング膜７Ｃを、施す。これにより、シール性の耐久性を確保でき、内燃機関の燃費向上と出力向上が期待できる。
【００２５】
次に、ロータ２に対して施すコーティング膜７の膜厚を、相対すべり速度の高い噛合歯３の歯先３Ａ及び軸方向端面３Ｂと相対すべり速度の低い歯面３Ｃとで異ならせる方法について説明する。即ち、ロータ２に対して施すコーティング膜７の膜厚を異ならせることにより、前者に対しては耐摩耗性を確保と低フリクション化を図り、後者に対しては馴染み性の向上とクリアランスの最適化を図るようにした方法である。
【００２６】
即ち、相対すべり速度の高い噛合歯３の歯先３Ａ及び軸方向端面３Ｂに対しては、耐磨耗性に優れる吐共に低フレクションとなる膜厚の薄いコーティング膜７Ａ，７Ｂを施す。また、相対すべり速度の比較的低い噛合歯３の歯面３Ｃに対しては、馴染み性に優れると共に弾力性の高い膜厚の厚いコーティング膜７Ｃを施すようにする。
【００２７】
具体的には、噛合歯３の歯先３Ａ及び軸方向端面３Ｂに対して実施する耐磨耗性に優れ、低フルクションの膜厚の薄いコーティング膜７Ａ，７Ｂとして、例えば、膜厚１０〜２０μｍ程度のコーティングを施すようにする。また、相対すべり速度の比較的低い噛合歯３の歯面３Ｃに対しては、馴染み性に優れ、弾力性の高い膜厚の厚いコーティング膜７Ｃとして、例えば、膜厚１００〜２００μｍ程度のコーティングを実施するようにする。
【００２８】
このように相対すべり速度に対応して、相対すべり速度の大きい部位には、耐磨耗性が高く低フリクションの膜厚の薄いコーティング膜７Ａ，７Ｂを、また、相対すべり速度の小さい部位は、馴染み性に優れ、弾力性のある膜厚の厚いコーティング膜７Ｃを、施す。これにより、シール性の耐久性を確保でき、内燃機関の燃費向上と出力向上が期待できる。
【００２９】
以上に説明した各方法は、いずれか一つの方法を選択して実施するものであるが、いずれか２つの方法を選択して実施してもよく、また、全ての方法を合わせて実施するものであってもよい。例えば、相対すべり速度の大きい部位には、耐磨耗性が高く低フリクションのコーティング材を高い硬度により、また、相対すべり速度の小さい部位は、馴染み性に優れ、弾力性のあるコーティング材を低い硬度により、夫々コーティングするようにしてもよい。また、相対すべり速度の大きい部位には、耐磨耗性が高く低フリクションのコーティング材を薄い膜厚により、また、相対すべり速度の小さい部位は、馴染み性に優れ、弾力性のあるコーティング材を厚い膜厚により、夫々コーティングするようにしてもよい。また、相対すべり速度の大きい部位には、高い硬度で且つ薄い膜厚により、また、相対すべり速度の小さい部位は、低い硬度で且つ厚い膜厚により、夫々コーティングするようにしてもよい。また、相対すべり速度の大きい部位には、耐磨耗性が高く低フリクションのコーティング材を高い硬度で且つ薄い膜厚により、また、相対すべり速度の小さい部位は、馴染み性に優れ、弾力性のあるコーティング材を低い硬度で且つ厚い膜厚により、夫々コーティングするようにしてもよい。
【００３０】
本実施形態においては、以下に記載する効果を奏することができる。
【００３１】
（ア）周面に複数の螺旋状の噛合歯３を有する一対のロータ２を互いに噛合わせてケーシング４内に収容し、一対のロータ２を回転駆動することによって、軸心方向一端側から空気を吸込み、両ロータ２間で圧縮して他端側から吐出し得るよう構成したスクリュー形の過給装置１を対象とする。そして、噛合歯３のケーシング４内面と摺接する歯先３Ａ及び軸方向端面３Ｂには、コーティング材の材質、硬度、膜厚のいずれか一つ若しくはこれらの組合せにより、耐摩耗性を確保すると共に低フリクション化するコーティング膜７Ａ，７Ｂを形成する。また、噛合歯３同士を噛合わせる歯面３Ｃには、コーティング材の材質、硬度、膜厚のいずれか一つ若しくはこれらの組合せにより、馴染み性を向上させると共にクリアランスの最適化を図るコーティング膜７Ｃを形成した。即ち、噛合歯３の歯先３Ａ及び軸方向端面３Ｂと歯面３Ｃとに、当該部位の相対すべり速度に応じて施すコーティング状態を変化させてコーティング膜７を形成するため、相対すべり速度の比較的高いロータ２の軸方向端面３Ｂ及び歯先３Ａのコーティング膜７が先に磨耗することを抑制できる。結果として、シール性能を維持してポンプ性能を向上でき、耐久性の高い圧縮機とできる。
【００３２】
（イ）耐摩耗性を確保すると共に低フリクション化するコーティング膜７Ａ，７Ｂと、馴染み性を向上させると共にクリアランスの最適化を図るコーティング膜７Ｃとは、施すコーティング材の材質を異ならせて形成することを特徴とする。即ち、相対すべり速度に対応して、相対すべり速度の大きい部位には、耐磨耗性が高く低フリクションのコーティング材として、例えば、二硫化モリブデン系のコーティング材を用いることができる。また、相対すべり速度の小さい部位は、馴染み性に優れ、弾力性のあるコーティング材として、例えば、エポキシベース基材に固体潤滑剤としてグラファイトを添加したコーティング材を用いることができる。結果として、シール性能を維持してポンプ性能を向上でき、耐久性の高い圧縮機とできる。
【００３３】
（ウ）耐摩耗性を確保すると共に低フリクション化するコーティング膜７Ａ，７Ｂと、馴染み性を向上させると共にクリアランスの最適化を図るコーティング膜７Ｃとは、施すコーティング材の硬度を異ならせて形成することを特徴とする。即ち、相対すべり速度の高い噛合歯３の歯先３Ａ及び軸方向端面３Ｂに対しては、耐磨耗性に優れると共に低フレクションとなる硬度の高い、例えば、鉛筆硬度Ｈ〜８Ｈ程度のコーティングを施す。また、相対すべり速度の比較的低い噛合歯３の歯面３Ｃに対しては、馴染み性に優れると共に弾力性の高い軟質の、例えば、鉛筆硬度４Ｂ〜５Ｂ程度のコーティング材を施すようにする。結果として、シール性能を維持してポンプ性能を向上でき、耐久性の高い圧縮機とできる。
【００３４】
（エ）耐摩耗性を確保すると共に低フリクション化するコーティング膜７Ａ，７Ｂと、馴染み性を向上させると共にクリアランスの最適化を図るコーティング膜７Ｃとは、施すコーティング材の膜厚を異ならせて形成することを特徴とする。即ち、相対すべり速度の高い噛合歯３の歯先３Ａ及び軸方向端面３Ｂに対しては、耐磨耗性に優れる吐共に低フレクションとなる膜厚の薄い、例えば、膜厚１０〜２０μｍ程度のコーティングを施す。また、相対すべり速度の比較的低い噛合歯３の歯面３Ｃに対しては、馴染み性に優れると共に弾力性の高い膜厚の厚い、例えば、膜厚１００〜２００μｍ程度のコーティングを施すようにする。結果として、シール性能を維持してポンプ性能を向上でき、耐久性の高い圧縮機とできる。
【００３５】
（第２実施形態）
図６は、本発明を適用した過給装置の第２実施形態を示すロータ２の噛合歯の相対すべり速度を説明する特性図（Ａ）及び施すコーティング膜の厚さを示す説明図（Ｂ）,（Ｃ）である。本実施形態においては、ロータの噛合歯の歯面に施すコーティング膜の膜厚を歯面の噛合い部位に応じて異なるようにした構成を第１実施形態に追加したものである。なお、第１実施形態と同一部材には同一符号を付してその説明を省略ないし簡略化する。
【００３６】
ロータ２の噛合歯３同士の噛合いは、ピッチ円８同士を接触させて互いに転動する。図６（Ａ）は、噛合歯３の歯底３Ｄから歯先３Ａまでの歯面３Ｃの相対すべり速度の変化を示す特性図である。即ち、噛合歯３同士は、ピッチ円８上では転動し、ピッチ円８から歯元側及び歯先３Ａ側に移るに連れて相対すべり速度を増加させつつ転動する。このため、噛合歯３の歯底３Ｄから歯先３Ａまでの歯面３Ｃの全領域に同一のコーティング膜７Ｃを施す場合においては、ピッチ円８近傍から相対すべり速度の比較的高い歯底３Ｄ領域及び歯先３Ａ領域に近づくに連れてコーティング膜７Ｃの摩耗が進行することとなる。
【００３７】
このため、本実施形態においては、図６（Ｂ）に示すように、噛合歯３の歯面３Ｃに施すコーティング膜７Ｃの膜厚ｄを、ピッチ円８近傍で薄く形成する一方、ピッチ円８から歯底３Ｄ領域及び歯先３Ａ領域に近づくに連れてコーティング膜７Ｃの膜厚ｄを増加させるように設定したものである。膜厚ｄの設定として、ピッチ円８近傍では、例えば、１００μｍ程度とし、歯先３Ａ側及び歯底３Ｄ側で、例えば、２００μｍ程度と設定する。なお、ピッチ円８から歯底３Ｄ領域及び歯先３Ａ領域に近づくに連れてコーティング膜７Ｃの膜厚ｄを増加させる場合に、図６（Ｂ）に示すように、連続的に増加させるものでなくてもよく、例えば、図６（Ｃ）に示すように、段階的に増加させるものであってもよい。その他の構成は、第１実施形態と同様に構成している。
【００３８】
このように、本実施形態では、噛合歯３の歯面３Ｃに施すコーティング膜７Ｃの膜厚ｄを、ピッチ円８近傍で薄く形成する一方、ピッチ円８から歯底３Ｄ領域及び歯先３Ａ領域に近づくに連れてコーティング膜７Ｃの膜厚ｄを増加させるものである。このため、本実施形態では、相対すべり速度が部位毎に異なる噛合歯３の歯面３Ｃにおいても、歯面３Ｃに施したコーティング膜７Ｃの摩耗状態を均一とでき、噛合歯３の歯面３Ｃ同士で形成する噛合い面におけるシール性を向上させることができる。結果として、ポンプ性能を向上させることができ、内燃機関の燃費向上と出力向上が期待できる。
【００３９】
本実施形態においては、第１実施形態における効果（ア）〜（エ）に加えて以下に記載した効果を奏することができる。
【００４０】
（オ）噛合歯３の歯面３Ｃのコーティング膜７Ｃは、噛合歯３のピッチ円８近傍で薄く形成されると共にピッチ円８から歯底３Ｄ領域及び歯先３Ａ領域に近づくに連れてその膜厚を増加させて形成されることを特徴とする。このため、相対すべり速度が部位毎に異なる噛合歯３の歯面３Ｃにおいても、歯面３Ｃに施したコーティング膜７Ｃの摩耗状態を均一とでき、噛合歯３の歯面３Ｃ同士で形成する噛合い面におけるシール性を向上させることができる。結果として、ポンプ性能を向上させることができる。
【符号の説明】
【００４１】
１  過給装置
２  ロータ
３  噛合歯
３Ａ  歯先
３Ｂ  軸方向端面
３Ｃ  歯面
３Ｄ  歯底
４  ケーシング
５  吸込み口
６  吐出口
７，７Ａ〜７Ｃ  コーティング膜
８  ピッチ円
【図１】
2015094310.tif 000003
【図２】
2015094310.tif 000004
【図３】
2015094310.tif 000005
【図４】
2015094310.tif 000006
【図５】
2015094310.tif 000007
【図６】
2015094310.tif 000008